(57)【要約】【課題】ｐ−キシレンを含むＣ８芳香族炭化水素混合物から、ｐ−キシレンを経済的に分離する。【解決手段】ｐ−キシレンを含むＣ８芳香族炭化水素混合物から、ｐ−キシレンを吸着分離するに際し、フォージャサイト型吸着剤と４−エチル−ｍ−キシレン脱着剤により、経済的にｐ−キシレンを分離できる。すなわち、フォージャサイト型ゼオライト吸着剤を用いて、パラ−キシレンを含有する混合物からパラ−キシレンを吸着分離する際に、脱着剤として、４−エチル−ｍ−キシレンを用いることを特徴とするパラ−キシレン異性体の分離方法を提供する。【選択図】なし【特許請求の範囲】
【請求項１】
フォージャサイト型ゼオライト吸着剤を用いて、パラーキシレンを含有する混合物からパラーキシレンを吸着分離する際に、４−エチル−ｍ−キシレンを含む脱着剤を用いることを特徴とするパラ−キシレン異性体の分離方法。
【請求項２】
脱着剤中の４−エチル−ｍ−キシレン濃度が５５重量％以上であることを特徴とする請求項１記載のパラ−キシレン異性体の分離方法。
【請求項３】
脱着剤中の４−エチル−ｍ−キシレン濃度が８０重量％以上であることを特徴とする請求項１記載のパラ−キシレン異性体の分離方法。
【請求項４】
フォージャサイト型ゼオライトがバリウムイオンを含有するＸ型ゼオライトであることを特徴とする請求項１〜３のいずれか一項記載のパラ−キシレン異性体の分離方法。
【請求項５】
フォージャサイト型ゼオライトがバリウムイオン及びカリウムイオンを含有するＸ型ゼオライトであることを特徴とする請求項１〜３のいずれか一項記載のパラ−キシレン異性体の分離方法。
【請求項６】
水分を０．１〜７重量％含有するフォージャサイト型ゼオライト吸着剤を用いて、パラ−キシレンを含有する混合物からパラ−キシレンを吸着分離することを特徴とする請求項４または５記載のパラ−キシレン異性体の分離方法。
【請求項７】
水分を１〜６重量％含有するフォージャサイト型ゼオライト吸着剤を用いて、パラ−キシレンを含有する混合物からパラ−キシレンを吸着分離することを特徴とする請求項４または５記載のパラ−キシレン異性体の分離方法。
【請求項８】
フォージャサイト型ゼオライトがカリウムイオンを含有するＹ型ゼオライトであることを特徴とする請求項１〜３のいずれか一項記載のパラ−キシレン異性体の分離方法。
【請求項９】
パラ−キシレンを含有する混合物がＣ８芳香族炭化水素混合物であることを特徴とする請求項１〜８のいずれか一項記載のパラ−キシレン異性体の分離方法。
【発明の詳細な説明】
【技術分野】
【０００１】
本発明は、パラ−キシレンを含む混合物、特に、Ｃ８芳香族炭化水素を主成分とする混合物からパラ−キシレンをゼオライト吸着剤により吸着分離するにあたって、特定の脱着剤を用いる方法に関わるものである。パラ−キシレンはポリエステル原料などとして極めて重要である。
【背景技術】
【０００２】
キシレン異性体のうち、現在工業的に、特に、重要なものはパラ−キシレンである。パラ−キシレンは合成繊維ポリエステルの粗原料として、これまで、その需要は著しく増大してきた。今後もその傾向は変わらないものと予想される。
【０００３】
Ｃ８芳香族炭化水素混合物には、キシレン異性体であるパラ−キシレン、メタ−キシレン、オルソ−キシレン及びエチルベンゼンが存在している。これらキシレン異性体及びエチルベンゼンの間の沸点差は小さい。即ち、パラ−キシレン１３８℃、メタ−キシレン１３９．１℃、オルソ−キシレン１４４．４℃、エチルベンゼン１３６．２℃であり、蒸留で高純度のパラ−キシレンを得ることは殆ど不可能である。
【０００４】
パラ−キシレンを高純度で得る工業的方法としては、深冷分離法と吸着分離法があり、現在、吸着分離法が主流となっている。深冷分離法は、パラ−キシレンが他のキシレン異性体及びエチルベンゼンより、融点が高いことを利用して、低温でパラ−キシレンを結晶化させて分離する方法である。一方、吸着分離法は、ゼオライト吸着剤を用い、ゼオライト細孔内でキシレン各異性体及びエチルベンゼンとの親和性等による吸着力の差を利用して分離する方法である。特に、パラ−キシレンを最も強く吸着するゼオライト吸着剤、特にフォージャサイト型ゼオライトが好ましく用いられている。
【０００５】
パラ−キシレン吸着分離の工業的方法は、パラ−キシレンを含むＣ８芳香族炭化水素混合物をゼオライト吸着剤と接触させ、ゼオライト吸着剤にパラ−キシレンを選択的に吸着させる。次いで、脱着剤を用いてゼオライト吸着剤に選択的に吸着しているパラ−キシレンを脱着剤と置換させることにより脱着させ、パラ−キシレンを脱着剤と共に、流出させ、蒸留分離法によりパラ−キシレンと脱着剤を分離し、製品パラ−キシレンを得る。
【０００６】
パラ−キシレン製造コストを低減させる為に、パラ−キシレン分離コストを削減することは、極めて重要な課題の一つである。パラ−キシレンの吸着分離コストを削減するための方策の幾つかを例示すれば次の通りである。
【０００７】
（１）パラ−キシレン吸着分離性能のより優れた吸着剤を利用すること。
パラ−キシレン吸着分離性能を向上させるフォージャサイト型ゼオライト中に存在する好ましいカチオンとして、バリウムイオン、カリウムイオンが開示されている（例えば、特許文献１参照）。
【０００８】
（２）パラ−キシレン吸着分離性能を向上させる成分を吸着剤中に存在させること。
フォージャサイト型ゼオライト中に水を存在させたり（例えば、特許文献２参照）、アルキルアミン塩酸塩、アルキルアミンを存在させる（例えば、特許文献３参照）ことにより、パラ−キシレン吸着分離性能が向上することが開示されている。
【０００９】
（３）吸着したパラ−キシレンを効率的に脱着出来、パラ−キシレンと脱着剤との混合物を蒸留分離しやすくするため、パラ−キシレンとの沸点差が大きい脱着剤を利用すること。
【００１０】
ゼオライト吸着剤を用いるパラ−キシレン吸着分離用脱着剤が、Ｃ８芳香族芳香族炭化水素より、高い沸点を有し、分子当たり炭素数が１１より少ない芳香族炭化水素が脱着剤として好ましく、そのなかでもジエチルベンゼンが好ましく、特に、パラ−ジエチルベンゼンが最も好ましいことを開示している（例えば、特許文献４参照）。ジエチルベンゼンより更に沸点が高い脱着剤であれば、キシレンとの蒸留分離が容易になることから、ジエチルトルエン（例えば、特許文献５参照）、ジフェニルメタン（例えば、特許文献６参照）、１，４−ジイソプロピルベンゼン（例えば、特許文献７参照）等が好ましいことが開示されている。
【特許文献１】米国特許第３，５５８，７３０号明細書（カラム４）
【特許文献２】米国特許第３，７３４，９７４号明細書（カラム１０、表１）
【特許文献３】米国特許第４，２８３，５８７号明細書（カラム７〜１０、表Ｉ〜VI）
【特許文献４】米国特許第３，６８６，３４２号明細書（カラム２〜３）
【特許文献５】米国特許第４，８６４，０６９号明細書（カラム７、実施例１）
【特許文献６】米国特許第５，４９５，０６１号明細書（カラム１０〜１１）
【特許文献７】米国特許第５，８４９，９８１号明細書（カラム１０〜１３）
【発明の開示】
【発明が解決しようとする課題】
【００１１】
パラ−キシレンを含むＣ８芳香族炭化水素混合物からパラ−キシレンを効率的に吸着分離し、製品パラ−キシレンを経済的に回収する方法を提供することを課題とする。
【課題を解決するための手段】
【００１２】
上記課題を解決するため、本発明者らは鋭意検討した結果、「フォージャサイト型ゼオライト吸着剤を用いて、パラ−キシレンを含有するＣ８芳香族炭化水素混合物からパラ−キシレンを吸着分離する際に、４−エチル−ｍ−キシレンを含有する脱着剤を用いることを特徴とするパラ−キシレン異性体の分離方法」により、効率的に製造できることを見出し、本発明に到達した。
【発明の効果】
【００１３】
本発明に関わる４−エチル−ｍ−キシレンは、現在工業的に脱着剤として使用されているパラ−ジエチルベンゼンに比べて脱着性能が優れている。更に、４−エチル−ｍ−キシレンの沸点は１８８℃、パラ−ジエチルベンゼンの沸点は１８３℃である。４−エチル−ｍ−キシレンの沸点はより高いため、吸着分離工程で分離され流出してくるパラ−キシレンと脱着剤混合物を蒸留分離する際により容易に分離できる。これらの効果により、パラ−キシレン含有Ｃ８芳香族炭化水素混合物からパラ−キシレンを効率的に分離でき、パラ−キシレンの分離コストを低減できる。
【発明を実施するための最良の形態】
【００１４】
本発明に適用されるパラ−キシレンを含む混合物からパラ−キシレンを吸着分離するが、パラ−キシレンを含む混合物としては、Ｃ８芳香族炭化水素混合物が好ましく用いられる。Ｃ８芳香族炭化水素混合物としては以下に示す炭化水素混合物を単独で、または混合して使用することが出来る。
ａ．エチルベンゼンを含有する熱分解型キシレン
ｂ．リフォメート型キシレン
ｃ．これらキシレン異性体混合物中のエチルベンゼン成分を反応で、或いは、分離でエチルベンゼン濃度を減少させたキシレン異性体混合物
ｄ．トランスアルキレーション反応で製造するキシレン異性体混合物
ｅ．キシレン異性体混合物からパラ−キシレンを分離し、次いで、異性化反応により、パラ−キシレン濃度を増大させたキシレン異性体混合物。
【００１５】
本発明に用いられるゼオライトは、分離対象化合物を吸着できる細孔を有するゼオライトであることが必要である。好ましいゼオライトとしてはフォージャサイト型ゼオライトを挙げることが出来る。フォージャサイト型ゼオライトとしては、合成品がゼオライト含量が高いことから好ましく用いられる。
【００１６】
本発明において使用されるフォージャサイト型ゼオライトは、次式で示される結晶性アルミノシリケートである。
０．９±０．２Ｍ２／ｎＯ：Ａｌ２Ｏ３：ｘＳｉＯ２：ｙＨ２Ｏ
ここで、Ｍはカチオンを示し、ｎはその原子価を示す。ｘが３未満をＸ型、ｘが３以上をＹ型として分類されるが、何れのゼオライトも好ましく利用できる。ｙは水和の程度により異なる。
【００１７】
パラ−キシレンを選択的に吸着できるゼオライト吸着剤に含まれるカチオンは利用するゼオライトにより変化するが、Ｘ型ゼオライトではバリウムイオンが好ましく用いられる。バリウムイオンの他にカリウムイオンが共存していることも好ましい。Ｙ型ゼオライトではカリウムイオンが好ましく用いられるが、その他のイオンが吸着分離性能を向上させるため適宜存在している。具体的には、バリウムイオンとカリウムイオンの混合系或いは、カリウムイオンと水素イオンの混合系などを挙げることが出来る。
【００１８】
これらのカチオンはイオン交換により、合成されたゼオライト中に主に含まれるナトリウムイオンと置き換えることができる。カチオン交換の方法は通常、目的のカチオンを含む化合物、例えば塩酸塩、硝酸塩、硫酸塩、炭酸塩、水酸化物などの水溶液にゼオライトを接触させることにより実施される。イオン交換率はカチオンの種類により異なるが水溶液中に含まれる量やイオン交換処理回数により任意に設定することができる。イオン交換後には十分に水洗し、交換されて水溶液中に溶出したナトリウムイオンや例えば塩素イオン、硝酸イオンなどを除去するのが好ましい。
【００１９】
バリウムイオン交換率、カリウムイオン交換率の測定は、原子吸光法、ＩＣＰ法、蛍光Ｘ線法など公知の分析法により求めることが出来る。Ｘ型ゼオライトで用いられるバリウムイオンは、ゼオライトの交換サイトの７０当量％以上、より好ましくは８０当量％以上である。残りの交換サイトにカリウムイオンが存在していることがより好ましい。一方、Ｙ型ゼオライトでは、カリウムイオンが、８０当量％以上、更に好ましくは、９０当量％以上存在していることが好ましい。残りの交換サイトの一部に水素イオン及び又はバリウムイオンが存在していることは好ましい実施形態である。
【００２０】
一般に吸着剤は、成形して用いる。成形体はゼオライトのみを固めたものでも、アルミナ、粘土などのバインダーと共に造粒したものでも良い。造粒の仕方は、例えばアルミナなどのバインダーと共に混練りした後、押し出し機で押し出し、マルメライザーでマルメることによって作ることができる。その粒径は、通常、０．１ｍｍ以上である。これより小さいと圧損が大きくなる。大きさの上限は通常５ｍｍであるが、拡散を有利に進めるために、粒径は小さい方が好ましい。１ｍｍ以下が好ましくさらに好ましくは０．５ｍｍ以下である。
【００２１】
吸着剤は、使用する前に予めゼオライト中の吸着水を必要に応じて除去するのが好ましい。通常は２００〜６００℃で加熱することにより、吸着水を除去することができる。
【００２２】
吸着剤としてカリウムイオンを含有するＹ型ゼオライトを用いる場合には、特に、吸着水を出来るだけ除去するのが好ましい。好ましくは、１重量％以下である。吸着水が増加するとパラ−キシレン分離性能が低下する。これは、カリウムイオン上に吸着水が吸着し、パラ−キシレンの吸着エネルギーを減少させる為と推定している。
【００２３】
一方、バリウムイオンを含有するＸ型ゼオライトの場合には、逆に吸着水を０．１〜７重量％含有すると、パラ−キシレンの吸着分離性能が向上する。特に、吸着水を１〜６重量％含有すると、パラーキシレンの吸着分離性能がより向上する。これは、バリウムイオン上に吸着した水が、バリウムイオン上に吸着するパラ−キシレンの吸着構造安定性を向上させることによっていると推定している。しかし、７重量％以上になると、Ｘ型ゼオライト中は水分で満たされ、パラ−キシレンが吸着する空間が無くなり、分離特性が低下する。いずれにしても、ゼオライト吸着剤の吸着水（以下“含水率”とも言う）には最適組成が存在する。ゼオライト吸着剤の含水率は、例えば、次のようにして求める。内容積約３５ｍｌの磁性るつぼを電気炉中、空気雰囲気下５００℃で３０分以上焼成して空焼きし、デシケータ中で冷却する。このようにして空焼きした磁性るつぼの重量を測定し、次いでゼオライト吸着剤約２グラムを入れ精秤する。電気炉中、空気雰囲気下５００℃、１時間焼成し、デシケータ中で冷却する。デシケータで約１５分間冷却後、重量を測定し、磁性るつぼ空重量との差からゼオライト吸着剤の重量を求める。この重量が、含水率０重量％の吸着剤重量である。含水率０重量％の吸着剤を基準に、焼成前の重量減から含水率を求める。逆に、５００℃、１時間焼成した吸着剤に吸着水を含ませ、所望の含水率にすることもできる。更には、吸着剤を５００℃、1時間焼成し含水率０重量％の吸着剤とする。次いで、該吸着剤を吸湿させ飽和含水率とする。次いで、適切な温度と時間で脱水させ、目的の含水率とすることもできる。
【００２４】
一方、工業的には、上記方法で目的の含水率とした吸着剤を用いることもできるが、供給原料であるキシレン異性体混合物液に水分を溶解させ、吸着剤と接触させることにより、キシレン異性体混合液中の水分率と吸着剤の含水率との平衡関係から吸着剤を目的の含水率にすることが、より現実的である。この場合には、キシレン異性体混合物の溶解水分率と吸着剤の含水率との平衡吸着量を各温度で予め測定しておく必要がある。これは、バッチ的にキシレン異性体混合液と吸着剤を接触させる方法において、吸着剤に接触させる前のキシレン異性体混合液の水分率と吸着剤に接触させた後のキシレン異性体混合物の水分率を測定することによって求めることが出来る。水分率は、当業者ではよく知られたカールフィシャー法により測定することが出来る。
【００２５】
本発明の吸着剤を用いて、パラ−キシレンを含むキシレン異性体混合物からパラ−キシレンを吸着分離するための吸着分離技術は、いわゆるクロマト分取法であってもよいし、また擬似移動床による吸着分離方法でもよい。擬似移動床による分離が、特定の１異性体を分離して製造する場合には、最も好ましく用いられる。
【００２６】
擬似移動床による連続的吸着分離技術は基本的操作として、次に示す吸着操作、濃縮操作、脱着操作及び脱着剤回収操作を連続的に循環して実施される。
（１）吸着操作：２又は３置換芳香族異性体混合物を含む原料供給物が、本発明の吸着剤と接触して吸着力が強い成分ほど選択的に吸着される。強吸着成分はエクストラクト成分として後で述べる脱着剤とともに回収される。
（２）濃縮操作：弱吸着成分はさらに吸着剤と接触させられ吸着力が弱い成分ほど高純度化されて、脱着剤とともにラフィネートから回収される。
（３）脱着操作：高純度化された弱吸着成分はラフィネートとして回収される一方、強吸着成分は脱着剤によって吸着剤から追出され、脱着剤をともなってエクストラクト成分として回収される。
（４）脱着剤回収操作：実質的に脱着剤のみを吸着した吸着剤は、ラフィネート流れの一部と接触させられ該吸着剤に含まれる脱着剤の一部が脱着剤回収流れとして回収される。
【００２７】
上記、擬似移動床による吸着分離操作を模式的に示したのが図１である。吸着剤を充填した吸着室１〜１２が連続的に循環して連結されている。
【００２８】
脱着剤は、吸着剤に吸着したパラ−キシレンを効率的に脱着し、次いで吸着剤に吸着した脱着剤をパラ−キシレンを含有するキシレン異性体混合物から効率的にパラ−キシレンが吸着剤に吸着し、吸着している脱着剤を脱離させることが必要である。即ち、吸着剤に対して、脱着剤はパラ−キシレンと同等の吸着力を有し、更には、脱着剤存在下でキシレン異性体混合物からパラ−キシレンを吸着剤に選択的に吸着させる効果を有していることが必要である。
【００２９】
キシレン異性体混合物中のパラ−キシレンの純度を向上させられた脱着剤との混合物、及びキシレン異性体混合物中のパラ−キシレン濃度を減少させられたキシレン異性体混合物と脱着剤との混合物は、パラ−キシレン及びキシレン異性体混合物を回収するため、脱着剤と分離させる。この分離方法は、最も経済的方法が採用させる。本発明に係わる方法では、蒸留分離法が適用される。蒸留分離法では、パラ−キシレン、キシレン異性体混合物との沸点差が大きい化合物が脱着剤として好ましい。
【００３０】
脱着剤は、使用中、分解したり、他の化合物に変換したりしない熱的、化学的に安定な化合物ほど好ましい。
【００３１】
上述した特性を必要とする脱着剤として、これまで、パラ−ジエチルベンゼンが広く使用されている。
【００３２】
本発明者らは、脱着剤として、パラ−ジエチルベンゼンよりも更に優れた上述した特性を有する脱着剤として、エチルキシレン、特に、４−エチル−ｍ−キシレンが優れていることを見出した。パラ−キシレンの沸点１３８℃、パラ−ジエチルベンゼンの沸点１８３℃に対して、４−エチル−ｍ−キシレンの沸点が１８８℃であり、パラ−キシレンとの沸点差が、４−エチル−ｍ−キシレンがより大きい。このことは、蒸留分離がより容易になり、分離コストを低減させる。又、ジエチルベンゼンは、フェニル基に２個のエチル基が存在し、一方、４−エチル−ｍ−キシレンは、エチル基が１個である。脱着剤中に微量混入する可能性のある酸素に対して、エチル基はメチル基に比べ、より酸化されやすい。酸化されると極性化合物となり、吸着剤を被毒し、パラ−キシレン分離性能を低下させる。懸かる観点においても、４−エチル−ｍ−キシレンがパラ−ジエチルベンゼンより、優れた脱着剤である。エチルキシレンには、６種類の異性体が存在する。本発明に用いる脱着剤としてのエチルキシレンとしては４−エチル−ｍ−キシレンが５５重量％以上含有していることが好ましく、より好ましくは８０重量％以上含有していることである。また、本発明の一実施態様として、パラ−ジエチルベンゼン脱着剤と混合して用いることも出来る。
【００３３】
４−エチル−ｍ−キシレンは、ｍ−キシレンを固体酸触媒存在下エチレンによりアルキル化し、蒸留分離することにより製造出来る。この場合、エチルキシレン中の４−エチル−ｍ−キシレン濃度は５０から７０重量％である。４−エチル−ｍ−キシレン濃度を７０重量％以上に高くする為には、エチルキシレン異性体間の沸点差が小さいので、蒸留分離だけでは、困難である。４−エチル−ｍ−キシレンを含むエチルキシレン異性体混合物を、フォージャサイト型ゼオライトを含む吸着剤を用いて吸着分離することにより、高純度の４−エチル−ｍ−キシレンを得ることが出来る。
【００３４】
パラ−キシレンの分離性能に関しては、以下、実施例で説明する。
【実施例】
【００３５】
（吸着剤の調製）
吸着剤１
ナトリウムタイプＹ型ゼオライト（以下Ｎａ−Ｙと表す。）（東ソー（株）製・ゼオラムＮａ−５．５Ｙ粉末品；ＳｉＯ２／Ａｌ２Ｏ３モル比＝５．５）１００重量部にバインダーとしてアルミナゾル（日産化学２００番；Ａｌ２Ｏ３＝１０重量％）をアルミナ換算で１５重量部添加して０．１５〜０．５ｍｍφに造粒されたＮａ−Ｙ型ゼオライトを１２０℃で乾燥した。この乾燥品を５００℃、１時間焼成したＮａ−Ｙ型ゼオライト成形体５０ｇを１０重量％のＫＮＯ３溶液２００ｃｃと８０℃、１時間接触させた。その後、純水で洗浄後、再び１０重量％のＫＮＯ３溶液２００ｃｃと８０℃、１時間接触させた。この操作を８回繰り返し、純水でバッチ的に６回水洗した。このＫ−Ｙ型ゼオライトを１２０℃で乾燥した。蛍光Ｘ線法により分析した結果、Ｋイオン交換率は９８％であり、残りはＮａイオンであった。この吸着剤を吸着剤１とする。
【００３６】
吸着剤２
ナトリウムタイプＸ型ゼオライト（以下Ｎａ−Ｘと表す。）（東ソー（株）製・ゼオラムＮａ−Ｘ粉末品；ＳｉＯ２／Ａｌ２Ｏ３モル比＝２．５）１００重量部にバインダーとしてアルミナゾル（日産化学２００番；Ａｌ２Ｏ３＝１０重量％）をアルミナ換算で２０重量部添加して０．１５〜０．５ｍｍφに造粒されたＮａ−Ｘ型ゼオライトを１２０℃で乾燥した。この乾燥品を、５００℃、１時間焼成したＮａ−Ｘ型ゼオライト成形体１００ｇを１０重量％のＫＮＯ３溶液４００ｃｃと８０℃、１時間接触させた。その後、純水で洗浄後、再び１０重量％のＫＮＯ３溶液４００ｃｃと８０℃、１時間接触させた。この操作を８回繰り返し、純水でバッチ的に６回水洗した。次いで、１０重量％のＢａ（ＮＯ３）２溶液３４０ｃｃと８０℃、１時間接触させた。その後、純水で洗浄後、再び１０重量％Ｂａ（ＮＯ３）２溶液３４０ｃｃと８０℃、１時間接触させた。この操作を８回繰り返し、純水でバッチ的に６回水洗した。このＢａ−Ｋ−Ｘ型ゼオライトを１２０℃で乾燥した。蛍光Ｘ線法により分析した結果、Ｂａイオン交換率（２価イオンとして）８８．４％、Ｋイオン交換率１０．３％、Ｎａ交換率１．３％であった。
【００３７】
（吸着選択率の定義）
実施例におけるバッチ式評価では、吸着剤の吸着性能を式（１）の吸着選択率（α）で表す。
【００３８】
【数１】
2007238484.tif 000002
【００３９】
ここで、Ａ，Ｂは各成分の１つを示し、Ｓは吸着相を、Ｌは吸着相と平衡状態にある液相を示す。
【００４０】
上記吸着選択率（αＡ／Ｂ）の値が１より大きい時、Ａ成分が選択的に吸着され、１より小さい時は、Ｂ成分が選択的に吸着される。また、上記吸着選択率（αＡ／Ｂ）の値が１より大きい吸着剤、或いは１より小さく０に近い吸着剤ほどＡとＢの吸着分離が容易になる。αＡ／Ｂが１近くでは成分ＡとＢは分離できないことを示す。また、Ａが供給原料成分中で最大吸着強さを示す成分、Ｂが脱着剤（以下”ＤＥＳ”と略す）である場合、αＡ／Ｂの値は１に近いほど好ましい。著しく大きい時には、吸着された成分を十分に脱着出来ない。一方、１より著しく小さい時には、脱着剤が吸着剤に強く吸着され、次に吸着される成分の吸着が十分に出来ない。
【００４１】
実施例１、比較例１〜７
吸着剤１を予め、５００℃、１時間焼成し、デシケータ中で冷却した。予め精秤した吸着剤約２．１ｇと供給原料約２．５ｃｃを内容積６．２ｍｌのオートクレーブ内に充填し、供給原料重量を精秤して密封した。１７０℃で３０分間、時々攪拌しながら放置し吸着平衡とした。供給原料液および吸着平衡状態の液相をガスクロマトグラフを用いて分析した。分析測定条件は次の通りであった。
ガスクロマトグラム：水素炎検出器付きＧＣ−１４Ａ（島津製作所製） 
カラム：ティーシー  ワックス／キャピラリーカラム  内径０．５３ｍｍφ  長さ３０ｍ（ＧＬサイエンス社製）
試料ガス：スプリットせずに、全量カラムに注入
空気：０．５ｋｇ／ｃｍ２−Ｇ    水素：０．６ｋｇ／ｃｍ２−Ｇ    ヘリウム：１．０ｋｇ／ｃｍ２−Ｇ
分離温度：４０℃で１０分維持し、その後１分間２℃の昇温速度で１２０℃まで昇温。
【００４２】
使用した供給原料はｎ−ノナン（ｎ−Ｃ９と略す）、トルエン（ＴＯＬと略す）、エチルベンゼン（ＥＢと略す）、ｐ−、ｍ−、ｏ−キシレン（ＸＹと略す）及び脱着剤（ＤＥＳと略す）を混合した液であり、その組成（重量比）は次の通りであった。ｎ−Ｃ９は吸着剤に吸着されない内部標準物質として用いた。
ｎ−Ｃ９：ＴＯＬ：ＥＢ：ｐ−ＸＹ：ｍ−ＸＹ：ｏ−ＸＹ：ＤＥＳ
＝１０：５：１０：２０：４５：２０：１００
脱着剤として、４−エチル−ｍ−キシレン（４−Ｅｔ−ｍ−ＸＹと略す（東京化成（株）特級）、４−エチル−ｏ−キシレン（４−Ｅｔ−ｏ−ＸＹと略す）（東京化成（株）特級）、２−エチル−ｐ−キシレン（２−Ｅｔ−ｐ−ＸＹと略す）  （東京化成（株特級））、パラ−ジエチルベンゼン（ｐ−ＤＥＢと略す）（東京化成（株）特級）、１，２，３，４−テトラメチルベンゼン（１，２，３，４−ＴｅＭＢと略す）  （東京化成（株）一級）、１，２，３，５−テトラメチルベンゼン（１，２，３，５−ＴｅＭＢと略す）  （東京化成（株）特級）、パラ−ノルマルプロピルトルエン（ｐ−ｎ−Ｐｒ−ＴＯＬと略す）  （東京化成（株）特級）、ｎ−ブチルベンゼン（ｎ−Ｂｔ−ＢＺと略す）（東京化成（株）特級）を用いて吸着選択率を評価した。
【００４３】
吸着選択率は、供給原料液と吸着平衡時の液相側の組成分析から、次のようにして計算した。
Ｆ：供給原料重量（グラム）
Ｒ：吸着平衡時の吸着剤に吸着しなかった液重量（グラム）
Ｆｎ：供給原料中のｎ−Ｃ９濃度（重量％）
Ｆｔ：供給原料中のＴＯＬ濃度（重量％）
Ｆｅ：供給原料中のＥＢ濃度（重量％）
Ｆｏ：供給原料中のｏ−ＸＹ濃度（重量％）
Ｆｍ：供給原料中のｍ−ＸＹ濃度（重量％）
Ｆｐ：供給原料中のｐ−ＸＹ濃度（重量％）
ＦDES：供給原料中のＤＥＳ濃度（重量％）
Ｒｎ：吸着平衡時の吸着剤に吸着しなかった液相中のｎ−Ｃ９濃度（内部標準物質）濃度（重量％）
Ｒｔ：吸着平衡時の吸着剤に吸着しなかった液相中のＴＯＬ濃度（重量％）
Ｒｅ：吸着平衡時の吸着剤に吸着しなかった液相中のＥＢ濃度（重量％）
Ｒｏ：吸着平衡時の吸着剤に吸着しなかった液相中のｏ−ＸＹ濃度（重量％）
Ｒｍ：吸着平衡時の吸着剤に吸着しなかった液相中のｍ−ＸＹ濃度（重量％）
Ｒｐ：吸着平衡時の吸着剤に吸着しなかった液相中のｐ−ＸＹ濃度（重量％）
ＲDES：吸着平衡時の吸着剤に吸着しなかった液相中のＤＥＳ濃度（重量％）
吸着選択率αは
ｐ−ＸＹ／ＤＥＳ＝［（Ｆ×Ｆｐ−Ｒ×Ｒｐ）／（Ｆ×ＦＤＥＳ−Ｒ×ＲＤＥＳ）］／（Ｒｐ／ＲＤＥＳ）
ｐ−ＸＹ／ＥＢ＝［（Ｆ×Ｆｐ−Ｒ×Ｒｐ）／（Ｆ×Ｆｅ−Ｒ×Ｒｅ）］／（Ｒｐ／Ｒe）
ｐ−ＸＹ／ｍ−ＸＹ＝［（Ｆ×Ｆｐ−Ｒ×Ｒｐ）／（Ｆ×Ｆｍ−Ｒ×Ｒｍ）］／（Ｒｐ／Ｒｍ）
ｐ−ＸＹ／ｏ−ＸＹ＝［（Ｆ×Ｆｐ−Ｒ×Ｒｐ）／（Ｆ×Ｆｍ−Ｒ×Ｒｏ）］／（Ｒｐ／Ｒｏ）
ｐ−ＸＹ／ＴＯＬ＝［（Ｆ×Ｆｐ−Ｒ×Ｒｐ）／（Ｆ×Ｆｔ−Ｒ×Ｒｔ）］／（Ｒｐ／Ｒｔ）
から求めた。
【００４４】
上記、式中Ｒは
Ｒ＝Ｆ×Ｆｎ／Ｒｎ
である。
【００４５】
その結果を表１に示す。
【００４６】
【表１】
2007238484.tif 000003
【００４７】
表１から、４−エチル−ｍ−キシレンを脱着剤とすることにより、αｐ−ＸＹ／ＤＥＳが０．９３と１．０に近く、脱着剤として好ましいことがわかる。又、パラ−キシレンと最も分離し難いＣ８芳香族炭化水素成分であるエチルベンゼンとの吸着選択率αｐ−ＸＹ／ＥＢが２．０以上に向上し、この点からも好ましい脱着剤であることがわかった。
【００４８】
実施例２
吸着剤２を予め、５００℃、１時間焼成し、吸着剤中の含水率を零の状態にし、デシケータ中で冷却した。予めこの吸着剤約２．２ｇを精秤し、実施例１と同じ供給原料約２．５ｃｃを内容積６．２ｍｌのオートクレーブ内に充填し、供給原料重量を精秤し密封した。１７０℃で３０分間、時々攪拌しながら放置し、吸着平衡とした。供給原料液および吸着平衡状態の液相をガスクロマトグラフにより分析した。実施例１と同様にして吸着選択率を計算した。その結果を表２に示す。
【００４９】
実施例３〜５
吸着剤２を予め、５００℃、１時間焼成し、デシケータ中で冷却した吸着剤約２．２ｇを精秤し、相対湿度を８０％にするため飽和ＮＨ４Ｃｌ水溶液を有するデシケータ中で、一晩吸湿させた。次いで、電気炉で３００℃、３０分間脱水させた。このときの吸着剤の含水率は、３．２０重量％であった。この吸着剤を用い、エチルキシレン中の４−エチル−ｍ−キシレン濃度が１００重量％、８４重量％、５７重量％含有する脱着剤について実施例１と同じ供給液２．５ｃｃを内容積６．２ｍｌのオートクレーブ内に充填し、密封した。１７０℃で３０分間、時々攪拌しながら放置し、吸着平衡とした。供給原料液および吸着平衡状態の液相をガスクロマトグラフィーにより分析した。実施例１と同様にして吸着選択率を計算した。その結果を表２に示す。
【００５０】
なお、上記において、含水率は次のようにして求めた。内容積約３５ｍｌの磁性るつぼを電気炉中、空気雰囲気下５００℃で３０分以上焼成して空焼きし、デシケータ中で冷却した。この空焼きした磁性るつぼの重量を測定し、次いで吸着剤約２グラムを入れ精秤した。電気炉中、空気雰囲気下５００℃、１時間焼成し、デシケータ中で冷却した。デシケータで約１５分間冷却後、重量を測定し、磁性るつぼ空重量との差から含水率０重量％の吸着剤の重量を求めた。この含水率０重量％の吸着剤を、上記のとおり飽和ＮＨ４Ｃｌ水溶液を有するデシケータ中で、水分を飽和吸着させた。電気炉で３００℃、３０分脱水させ、飽和ＮＨ４Ｃｌ水溶液を含まないデシケータで１５分間冷却した。重量を量り磁性るつぼの空重量を差し引いて、吸湿した吸着剤重量を求めた。吸湿した吸着剤重量と水分率０重量％の吸着剤重量の差を含水量とし、この含水量を含水率０重量％の吸着剤重量で割って含水率を求めた。
【００５１】
【表２】
2007238484.tif 000004
【００５２】
比較例８
脱着剤をパラ−ジエチルベンゼン（p-DEBと略す）とした以外は、実施例３〜５と同じようにして、吸着選択率を調べた。その結果を表２に示す。
【００５３】
表２より明らかなように、吸着剤２においても、脱着剤として、４−エチル−ｍ−キシレンが優れた脱着剤であることがわかる。
【００５４】
実施例６
予め５００℃、１時間焼成した吸着剤２を、飽和ＮＨ４Ｃｌ水溶液を有するデシケータ中で、一晩吸湿させた。次いで、電気炉で２６０℃、３０分間脱水させた。このときの吸着剤の含水率は、５．３重量％であった。この吸着剤を吸着カラム（内径４．６ｍｍφ、長さ１０００ｍｍ）に最密充填した。このカラムを１５０℃のオイルバスに浸し、脱着剤４−エチル−ｍ−キシレンでカラム内を置換した。脱着剤を１．５ｍｍ／ｍｉｎ．（１５０℃における空塔速度１０ｃｍ／ｍｉｎ．）で流通しながら、カラム温度が１５０℃になるように安定化させた。供給原料（組成を下記に示す）１．５ｍｌをパルス的に送入した。カラム出口の液組成変化を時間と共に分析し、流出曲線を調べた。その結果を図２に示した。この結果から、ｐ−キシレンが最も遅く流出してくることが分かった。このことから、ｐ−キシレンを吸着側成分として分離出来ることが分かった。
原料組成
ｎ−ノナン            ５重量％
エチルベンゼン      １０重量％
ｐ−キシレン        ２０重量％
ｍ−キシレン        ４５重量％
ｏ−キシレン        ２０重量％
【図面の簡単な説明】
【００５５】
【図１】本発明の実施態様である擬似移動床による吸着分離操作を模式的に示す図である。
【図２】本発明の実施例５における吸着分離性能を示す図である。
【符号の説明】
【００５６】
ｎ−Ｃ９：ｎ−ノナン
ＥＢ：エチルベンゼン
ｐ−ＸＹ：パラ−キシレン
ｍ−ＸＹ：メタ−キシレン
ｏ−ＸＹ：オルソ−キシレン
【図１】
2007238484.tif 000005
【図２】
2007238484.tif 000006